(57)【特許請求の範囲】
【請求項１】
導電性粒子と、エポキシ基を有する結晶性樹脂と、無水マレイン酸基を有するエラストマーと、前記結晶性樹脂及び前記エラストマーを溶解させる溶剤とを有する高分子抵抗体インク。
【請求項２】
さらに、前記無水マレイン酸基を有するエラストマーと相溶するエラストマーＣを有する請求項１記載の高分子抵抗体インク。
【請求項３】
エラストマーＣとして、エチレン・プロピレンゴム、スチレン・ブタジエンゴム、ブタジエンゴム、ブチルゴムを単独、もしくは組み合わせて用いてなる請求項１または請求項２に記載の高分子抵抗体インク。
【発明の詳細な説明】
【技術分野】
【０００１】
本発明は、柔軟性と抵抗値安定性を併せ持つ高分子抵抗体インクに関するものであり、高分子抵抗体のジュール熱を利用した発熱体に用いることができる。
【背景技術】
【０００２】
従来、この種の発熱体は、図３に示したように、厚さが１００ミクロンメートル程度のポリエステルフィルムなどの電気絶縁性の基材５０上に、導電性ペーストを印刷・乾燥して得られる一対の櫛形電極５１・５２とこれにより給電される位置に高分子抵抗体インクを印刷・乾燥して得られる高分子抵抗体５３を設けて、さらに基材５０と同様の材質の被覆材５４で櫛形電極５１・５２及び高分子抵抗体５３を被覆して保護する構成としたものである。基材５０及び被覆材５４としてポリエステルフィルムを用いる場合には被覆材５４に例えばポリエチレン系の熱融着性樹脂５５をあらかじめ接着しておき、熱時加圧することにより、基材５０と被覆材５４とを熱融着性樹脂５５を介して接合してなる。図３（ａ）は発熱体の一部切り欠け平面図、図３（ｂ）は図３（ａ）のｘ−ｙ位置断面図である。これにより、櫛形電極５１・５２及び高分子抵抗体５３は外界から隔離され、長期信頼性を付与されている。熱時加圧手段としては、２本の熱ロールを備えたラミネーターが用いられる。
【０００３】
従来から、印刷により高分子抵抗体を形成してこれを発熱体として用いた例としては、露・霜除去用として自動車のドアミラー、洗面台のミラー等がある。使用形態は折り曲げなどの機械的ストレスが加わるものではなく、ミラー背面に貼り付けて固定して用いられていた。また、安全対策として、温度ヒューズやサーモスタット等を面状発熱体の発熱温度を代表する部位に装着していた。なお、実用上は給電のために端子が必要であるが、図示していない。
【０００４】
この高分子抵抗体５３を形成する高分子抵抗体インクとしては、ポリエチレングリコールのごとき結晶性樹脂と、カーボンブラック、金属粉末、グラファイトなどの導電性粒子と、架橋剤とからなる混練物を溶剤に分散して形成されていた。この高分子抵抗体インクを印刷し、乾燥時の熱により架橋剤による架橋反応を終了させていた（例えば、特許文献１、２参照）。得られた高分子抵抗体５３はＰＴＣ特性を有しており、上述した発熱体以外に過電流保護素子としても利用されている。
【０００５】
ＰＴＣ特性とは、温度上昇によって抵抗値が上昇し、ある温度に達すると抵抗値が急激に増加する抵抗温度特性（抵抗が正の温度係数を有する意味の英語、Ｐｏｓｉｔｉｖｅ  Ｔｅｍｐｅｒａｔｕｒｅ  Ｃｏｅｆｆｉｃｉｅｎｔ  の頭文字を取っている）を意味しており、結晶性樹脂の熱による比容積の変化による導電性パスの変化に帰因している。ＰＴＣ特性を有する高分子抵抗体５３は、自己温度調節機能を有する発熱体を提供できる。
【特許文献１】特開昭６２−１５６１５９号公報
【特許文献２】特開平２−１７２１７９号公報
【発明の開示】
【発明が解決しようとする課題】
【０００６】
しかし、前記従来の高分子抵抗体インクでは、結晶性を有することで硬い結晶性樹脂を用いて、さらにこれを架橋剤により架橋する構成としているので、柔軟性に乏しく、折り曲げて使用する用途には用いることができなかった。特に、柔軟性と伸縮性が要求される発熱体として、例えば、カーシートヒータのような人体にフィットして変形する、すなわち人の着座感を損なわないことや安全性に細心の注意が払われる製品への応用はできなか
った。
【０００７】
架橋剤による架橋の狙いは、主として結晶性樹脂の架橋構造化にあり、結晶性樹脂内に分散された導電性粒子の導電パスを架橋構造により安定化させている。そもそも結晶性樹脂は結晶性を有するためにある程度の硬さを有しているが、架橋構造によりさらに硬さが増す結果となっていた。
【０００８】
そのために、柔軟で伸縮性を有するゴム成分を添加することが考えられるが，こうしたエラストマーは提案されていない。エラストマーは、一般に非晶性で分子間隙が大きいために導電性粒子の安定化を図る手段が見出されていないのが実情である。
【０００９】
本発明は、前記従来の課題を解決するもので、柔軟性と抵抗値安定性を有する信頼性の高い高分子抵抗体インクを提供することを目的としている。
【課題を解決するための手段】
【００１０】
前記従来の課題を解決するために、本発明の高分子抵抗体インクは、導電性粒子と、極性基Ａを有する結晶性樹脂と、前記極性基Ａと反応する極性基Ｂを有するエラストマーと、前記結晶性樹脂及びエラストマーを溶解させる溶剤とからなる。
【００１１】
この構成により、エラストマーによる柔軟性と、結晶性樹脂とエラストマーとの高分子間反応による架橋構造による抵抗値安定化を図ることができる。
【発明の効果】
【００１２】
本発明によれば、エラストマーによる柔軟性と、結晶性樹脂とエラストマーとの高分子間反応による架橋構造による抵抗値安定化を図ることができ、柔軟性と抵抗値安定性に優れた高分子抵抗体インクを提供することができる。
【発明を実施するための最良の形態】
【００１３】
第１の発明は、導電性粒子と、極性基Ａを有する結晶性樹脂と、前記極性基Ａと反応する極性基Ｂを有するエラストマーと、前記結晶性樹脂及びエラストマーを溶解させる溶剤とからなる。
【００１４】
この構成より、エラストマーによる柔軟性と、結晶性樹脂とエラストマーとの高分子間反応による架橋構造による抵抗値安定化を図ることができる。
【００１５】
第２の発明は、結晶性樹脂が、極性基Ａを有する樹脂Ａと、これと相溶する樹脂Ｃとからなる。
【００１６】
この構成により、樹脂Ａだけでなく樹脂Ｃの比容積変化を利用したＰＴＣ特性を付与できる。また、極性基Ａを含む樹脂Ａを樹脂Ｃで希釈して反応性を制御できる。
【００１７】
第３の発明は、エラストマーが、極性基Ｂを有する樹脂Ｂと、前記樹脂と相溶するエラストマーＡとからなる。
【００１８】
この構成により、樹脂ＢだけでなくエラストマーＡの比容積変化を利用したＰＴＣ特性を付与できる。また、極性基Ｂを含む樹脂ＢをエラストマーＡで希釈して反応性を制御できる。
【００１９】
第４の発明は、エラストマーが、極性基Ｂを有するエラストマーＢと、前記エラストマーＢと相溶するエラストマーＣとからなる。
【００２０】
この構成により、エラストマーＢだけでなくエラストマーＣの比容積変化を利用したＰＴＣ特性を付与できる。また、極性基Ｂを含むエラストマーＢをエラストマーＣで希釈して反応性を制御できる。
【００２１】
第５の発明は、極性基Ａと極性基Ｂを、エポキシ基とカルボキシル基、エポキシ基と無水マレイン酸基、エポキシ基とエステル基、エポキシ基とアミノ基、又はアミド基、エポキシ基と水酸基、エポキシ基とオキサゾリン基、オキサゾリン基とカルボキシル基、オキサゾリン基と無水マレイン酸基、オキサゾリン基とエステル基のいずれかの組合せとしてなる。
【００２２】
この構成により、高分子間反応により架橋を効率的におこなうことができる極性基Ａ及び極性基Ｂの組合せを提供できる。
【００２３】
第６の発明は、樹脂Ａ、又は樹脂Ｂとして、エポキシ基含有樹脂、カルボキシル基含有樹脂、エチレン・酢酸ビニル共重合体鹸化物、水酸基含有樹脂、無水マレイン酸基含有樹脂、ポリエチレングリコールを単独、もしくは組み合わせて用いてなる。
【００２４】
この構成により、反応性を有する実用的は樹脂Ａ又は樹脂Ｂを提供できる。
【００２５】
第７の発明は、樹脂Ｃとして、ポリエチレン、エチレン・酢酸ビニル共重合体、メタクリル樹脂、ポリプロピレンを単独、もしくは組み合わせて用いてなる。
【００２６】
この構成により、低温から高温まで各種飽和温度を有する高分子抵抗体インクを提供できる。
【００２７】
第８の発明は、エラストマーＢとして、無水マレイン酸基変性スチレン系熱可塑性エラストマー、エポキシ基変性スチレン系熱可塑性エラストマー、ポリアミド系熱可塑性エラストマー、ポリエステル系熱可塑性エラストマー、ポリエステル共重合体、フェノール変性アクリロニトリル・ブタジエンゴムを単独、もしくは組み合わせて用いてなる。
【００２８】
この構成により、反応性を有する実用的なエラストマーＢを提供できる。
【００２９】
第９の発明は、エラストマーＡ又はエラストマーＣとして、エチレン・プロピレンゴム、スチレン・ブタジエンゴム、ブタジエンゴム、ブチルゴムを単独、もしくは組み合わせて用いてなる。
【００３０】
この構成により、樹脂Ｂ又はエラストマーＢに、柔軟性とＰＴＣ特性を付与できる。
【００３１】
以下、本発明の実施の形態について、図面を参照しながら説明する。なお、この実施の形態によって本発明が限定されるものではない。
【００３２】
（実施の形態）
図１は、本発明の実施の形態における発熱体の概略構成図を示すものであり、図１（ａ）は一部切り欠き平面図、図１（ｂ）は（ａ）のｘ−ｙ位置断面図である。
【００３３】
図１において、発熱体１の構成は以下の通りである。２は、柔軟性を有するベース不織布であり、ポリエステル繊維から形成したスパンレース３（目付４０ｇ／ｍ２）と伸びを規制する方向（電極の主電極の長手方向）に配置したポリエステルのストレート繊維４（商品名ミライフ：新日石プラスト（株）、目付１０ｇ／ｍ２）とを通常に比べて微小径の
熱ドット（サーマルボンド）により結合して作製したスパンボンド（目付５０ｇ／ｍ２）である。５は、柔軟・伸縮性を有するバリアー性ベースフィルムであり、フィルムＡ６とフィルムＢ７との積層フィルムで構成している。フィルムＡ６は、エチレン・ビニルアルコール共重合体（エバールＨ１０１Ｂ、クラレ（株）製）のごとき各種液体（水、油、溶剤）に対する耐性を有するバリアー性樹脂５０部とスチレン系熱可塑性エラストマー（タフテックＨ１０６２、旭化成（株）製）のごとき柔軟・伸縮性樹脂とエポキシ基含有樹脂（ボンドファースト、住友化学（株）製）のごとき反応性を有する樹脂Ａ２０部からなる樹脂組成物であり、Ｔダイ押し出し法により３０ミクロンの厚みでベース不織布２のスパンレース３面に貼り合わせている。フィルムＢ７は、オレフィン系熱可塑性エラストマー（ゼラス５０５３，三菱化学（株）製）のごとき耐熱性樹脂５０部と、スチレン系熱可塑性エラストマー（タフテックＨ１０６２、旭化成（株）製）のごとき柔軟・伸縮性樹脂２５部と無水マレイン酸変性ポリエチレン（モディックＡＰＭ５４５、三菱化学（株）製）のごとき樹脂Ｂ２５部とからなる樹脂組成物であり、フィルムＡ６上に３０ミクロンの厚みでＴダイ押し出しにより重ねて貼り合わせている。
【００３４】
ベース不織布２のバリアー性ベースフィルム５上にカーボン入り銀ペーストの印刷・乾燥により一対の櫛形の電極８と、電極８により給電される位置に高分子抵抗体インクの印刷・乾燥により高分子抵抗体９を作製した。高分子抵抗体９は、ＰＴＣ特性を有し、カーシート用として発熱温度が４５℃程度に成るように作製されている。
【００３５】
１０は、バリアー性カバーフィルムであり、バリアー性ベースフィルム５上に印刷・乾燥により形成された電極８や高分子抵抗体９を熱融着によりバリアー性ベースフィルム５とバリアー性カバーフィルム１０間に密封して外界から遮断して、これらを保護することにある。特性としては、バリアー性ベースフィルム５の軟化温度よりの低い温度で軟化する（低い融点を有する）ことと、柔軟・伸縮性を有することと、バリアー性ベースフィルム５，電極８、高分子抵抗体９と接着することが求められる。ここでは、フィルムＣ１１とフィルムＤ１２との積層フィルムとして構成している。フィルムＣ１１は、フィルムＡと同様の樹脂組成物（この場合、樹脂Ａ＝樹脂Ｃ）として、カバー不織布１３に３０ミクロンの厚みでＴダイ押し出しにより貼り合わせている。カバー不織布１３は、ＴＹ０３０３Ｅ（新日石プラスト（株）製）のごとき６ｇ目付の直交繊維型不織布を用いた。
【００３６】
フィルムＤ１２は、超低密度ポリエチレン（エクセレンＶＬ２００、住友化学（株）製）のごとき低融点樹脂５０部とスチレン系熱可塑性エラストマー（タフテックＨ１０６２、旭化成（株）製）のごとき柔軟・伸縮性樹脂２５部とカルボキシル基含有ポリエチレン（ニュクレルＮ１５２５、三井デュポンポリケミカル（株）製）のごとき樹脂Ｄ２５部とからなる樹脂組成物であり、フィルムＣ１１の上に３０ミクロンの厚みでＴダイ押し出しにより積層させた。
【００３７】
このバリアー性カバーフィルム１０とバリアー性ベースフィルム５の部分をラミネーターにより熱融着させて電極８及び高分子抵抗体９をバリアー性ベースフィルム５とバリアー性カバーフィルム１０間に密封して発熱体１を作製した。実用には、電極８上に給電するための端子部を形成する必要があるが、ここでは省略している。
【００３８】
高分子抵抗体インクは、極性基Ａとしてエポキシ基を含有する結晶性樹脂（ボンドファースト、住友化学（株）製）と、カーボンブラックとの混練物と無水マレイン酸変性スチレン系熱可塑性エラストマー（タフテックＭ１９１３、旭化学（株）製）とを溶剤でインク化して作製した。溶剤としては、芳香族炭化水素系、脂肪族炭化水素系、グリコールエーテル系の混合溶剤とした。
【００３９】
この高分子抵抗体インクをスクリーン印刷して乾燥することにより得る高分子抵抗体９
を用いた発熱体は、柔軟性を有し、カーシートヒータとして満足すべき着座感を得た。図２に高分子抵抗体９のイメージ図を示した。１４はエラストマー部、１５は結晶性樹脂部、１６は結晶性樹脂の極性基Ａとエラストマーの極性基Ｂとが反応して形成された反応生成物である。なお、導電性粒子は主として結晶性樹脂部１５に存在するが図示していない。
【００４０】
また、加振耐久評価により１００万回後の抵抗値変化は初期の２０％以内であった。さらに、８０℃炉中で３，０００時間経過後も抵抗値変化は初期の２０％以内であった。
【００４１】
加振耐久評価とは、カーシートヒータとしての評価方法の一つであり、カーシートに組み込みんだ状態で、座面より人の膝頭を想定した直径１６５ｍｍの半円球を５０ｍｍ繰り返し押し込む試験であり、発熱体、高分子抵抗体も繰り替えし変位を与えられる。高分子抵抗体インクにエラストマーを用いていない場合は、着座時に違和感を生じるとともに、加振耐久評価により約５００回後に抵抗値は２倍に上昇した。このときの高分子抵抗体にはクラックを生じていた。
【００４２】
本発明の高分子抵抗体インクのポイントは、結晶性樹脂とエラストマーを用いて柔軟性を付与するとともに、過酸化物等の一般的な架橋剤を用いることなく、結晶性樹脂の極性基Ａとエラストマーの極性基Ｂとを乾燥、及び後工程での熱処理により反応させてこれにより高分子抵抗体内に架橋構造を生じさせ、抵抗値の安定化を図った点にある。
【００４３】
次に、第２の実施例について説明する。上記実施例においては、高分子抵抗体インク中の極性基Ａを含有する結晶性樹脂として、１種類の変性ポリエチレンを用いたが、極性基Ａを有する樹脂Ａと、これと相溶する樹脂Ｃとを用いる。例えば、樹脂Ａとしてエポキシ基変性ポリエチレン、樹脂Ａと相溶する樹脂Ｃとしてエチレン・酢酸ビニル共重合体を用いた。
【００４４】
この構成により、樹脂Ａだけでなく樹脂Ｃの比容積に変化を利用したＰＴＣ特性を高分子抵抗体に付与できる。また、樹脂Ａの極性基Ａの濃度を調節してエラストマーとの反応性を調節することができる。
【００４５】
次に、第３の実施例について説明する。第１の実施例では、１種類の変性エラストマーを用いたが、エラストマーとして、カルボキシル基のごとき極性基Ｂを有する樹脂Ｂ（ニュクレルＮ１５２５、三井デュポンケミカル（株）製）と、これと相溶するエラストマーＡとしてエチレン・プロピレンゴムを用いた。
【００４６】
この構成により、エラストマーによるＰＴＣ特性への関与を図ることができるとともに、樹脂Ｂの極性基Ｂ濃度を調節して結晶性樹脂との反応性を調節することができる。
【００４７】
反応性を調節する意味合いは、ＰＴＣ特性及び溶剤への溶解性に関与するもので、最適な状態を作り出すことができる。
【００４８】
次に、第４の実施例について説明する。上記実施例では、柔軟性を有する樹脂Ｂを用いたが、ここでは、極性基Ｂを有するエラストマーＢと、前記エラストマーＢと相溶するエラストマーＣとを用いる。エラストマーＢとして、無水マレイン酸変性スチレン系熱可塑性エラストマー、エラストマーＣとして、スチレン・ブタジエンゴムを用いた。
【００４９】
この構成により、エラストマーＢ及びＣによるＰＴＣ特性への関与を図ることができるとともに、エラストマーＢの極性基Ｂ濃度を調節して結晶性樹脂との反応性を調節することができる。
【００５０】
次に、第５の実施例について説明する。極性基Ａと極性基Ｂを、エポキシ基とカルボキシル基、エポキシ基と無水マレイン酸基、エポキシ基とエステル基、エポキシ基とアミノ基、又はアミド基、エポキシ基と水酸基、エポキシ基とオキサゾリン基、オキサゾリン基とカルボキシル基、オキサゾリン基と無水マレイン酸基、オキサゾリン基とエステル基のいずれかの組合せとした。
【００５１】
反応性を有する極性基を有する樹脂としては、ボンドファースト２Ｃ（住友化学（株）製）やエポフレンドＡＴ５０１（ダイセル化学工業（株）製）ごときエポキシ基含有樹脂、ニュクレルＮ１５２５（三井デュポンポリケミカル（株）製）ごときカルボン酸基含有樹脂、エポクロスＲＰＳ１００５（日本触媒（株）製）ごときオキサゾリン基含有樹脂、モディックＡＰＭ５４５（三菱化学（株）製）やボンダインＬＸ４１１０（アトフィナジャパン（株）製）のごとき無水マレイン酸基含有樹脂等があり、他の極性基を有する樹脂と分子結合（架橋）する性質を有する。
【００５２】
この構成により、反応性が高く架橋構造を実現できる実用的な極性基Ａ及びＢの組合せを提供できる。
【００５３】
次に、第６の実施例について説明する。樹脂Ａ、又は樹脂Ｂとして、エポキシ基含有樹脂、カルボキシル基含有樹脂、エチレン・酢酸ビニル共重合体鹸化物、水酸基含有樹脂、無水マレイン酸基含有樹脂、ポリエチレングリコールを単独、もしくは組み合わせて用いる。この構成により、反応性が高く、実用的な樹脂Ａ、樹脂Ｂを提供できる。
【００５４】
次に、第７の実施例について説明する。樹脂Ｃとして、ポリエチレン、エチレン・酢酸ビニル共重合体、メタクリル樹脂、ポリプロピレンを単独、もしくは組み合わせて用いる。この構成により、樹脂Ａだけでなく樹脂Ｃの各種温度領域に対応したＰＴＣ特性を付与することができる。極性基Ａが導入された樹脂Ａとしては、ポリエチレンベースが多く、約５０〜１１０℃の融点を有しており、ＰＴＣ特性による度制御温度が融点よりも２０〜３０℃程度低下することを考えると、約３０〜９０℃程度の制御温度となる。約９０℃以上の制御温度を実現するために樹脂Ｃを用いるのである。例えば、高密度ポリエチレンを用いると１００〜１１０℃、エチレン・酢酸ビニル共重合体では１２０〜１５０℃、メタクリル樹脂では融点は樹脂Ａと類似しているが柔軟性を付与し、、ポリプロピレンでは約１３０〜１５０℃の制御温度とすることができる。
【００５５】
次に、第８の実施例について説明する。エラストマーＢとして、無水マレイン酸基変性スチレン系熱可塑性エラストマー、エポキシ基変性スチレン系熱可塑性エラストマー、ポリアミド系熱可塑性エラストマー、ポリエステル系熱可塑性エラストマー、ポリエステル共重合体、フェノール変性アクリロニトリル・ブタジエンゴムを単独、もしくは組み合わせて用いることができる。
【００５６】
この構成により、柔軟性を有し、実用的なエラストマーＢを提供できる。
【００５７】
次に、第９の実施例について説明する。エラストマーＡ又はエラストマーＣとして、エチレン・プロピレンゴム、スチレン・ブタジエンゴム、ブタジエンゴム、ブチルゴムを単独、もしくは組み合わせて用いる。
【００５８】
この構成により、実用的でＰＴＣ特性の繰り返し安定性の高く、インク化容易なエラストマーを提供できる。
【００５９】
なお、本発明の高分子抵抗体インクを用いた発熱体を、実際にカーシートに装着した着
座感では、現行の不織布・線状タイプのシートヒータと同等の評価を得て、問題ないことを確認した。シートヒータとしての着座感には、柔軟性、伸縮性、クッション性が関係しているが、全てを満足するものであった。
【産業上の利用可能性】
【００６０】
以上のように、本発明の高分子抵抗体インクは、柔軟・伸縮性と高い信頼性が要求される発熱体、例えば、カーシートヒータやハンドルヒータ、カーテンヒータ、ウエラブルヒータに応用できる。
【図面の簡単な説明】
【００６１】
【図１】（ａ）本発明の第１の実施の形態における発熱体の構成を示す一部切り欠き平面図（ｂ）同発熱体のＸ−Ｙ位置における断面図
【図２】本発明の高分子抵抗体のイメージ図
【図３】（ａ）従来の発熱体の構成を示す一部切り欠き平面図（ｂ）同発熱体のＸ−Ｙ位置における断面図
【符号の説明】
【００６２】
１  発熱体
２  ベース不織布
５  バリアー性ベースフィルム
８  電極
９  高分子抵抗体
１０  バリアー性カバーフィルム
１３  カバー不織布
１４  エラストマー部
１５  結晶性樹脂部
１６  反応生成物
【図１】
0004835049.tif 000002
【図２】
0004835049.tif 000003
【図３】
0004835049.tif 000004